Закаливающееся эмалированное стекло

1. Закаливающаяся основа из стекла или стеклокерамики, покрытая, по меньшей мере частично, слоем эмали, содержащей органическую смолу и неорганические компоненты, в том числе по меньшей мере одну стеклофритту и по меньшей мере один пигмент, отличающаяся тем, что указанная смола содержит по меньшей мере одно соединение, выбранное из мономера, имеющего функциональность от 1 до 6, и ненасыщенного олигомера акрилатного типа, причем содержание смолы в слое составляет от 6% до 8,5% от веса неорганических компонентов.
2. Основа по п. 1, отличающаяся тем, что содержание смолы меньше или равно 8% от веса неорганических компонентов.
3. Основа по одному из пп. 1 или 2, отличающаяся тем, что органическая смола содержит мономер акрилатного типа, имеющий функциональность больше или равную 2, предпочтительно выбранный из соединений на основе диметакрилата, диакрилата, триметакрилата, триакрилата, тетраакрилата и пентаакрилата.
4. Основа по одному из пп. 1-3, отличающаяся тем, что органическая смола содержит ненасыщенный олигомер, выбранный из простых полиэфиракрилатов, стирол-акрилатов, эпоксиакрилатов, уретан-акрилатов, аммоний-акрилатов и сложных полиэфиракрилатов.
5. Основа по предыдущему пункту, отличающаяся тем, что ненасыщенный олигомер является стирол-акрилатом или полиуретанакрилатом.
6. Основа по одному из предыдущих пунктов, отличающаяся тем, что слой эмали дополнительно содержит по меньшей мере одну добавку, выбранную из крахмала, оксалатов, полилактатов, нитратов щелочных металлов, карбонатов щелочных металлов и сульфатов щелочных металлов.
7. Основа по п. 6, отличающаяся тем, что содержание добавки составляет от 0,01 до 5 вес.%, предпочтительно от 0,1 до 3 вес.%, от полного веса компонентов слоя эмали.
8. Основа по одному из пп. 1-7 отличающаяся тем, что слой эмали после сушки при температуре ниже 250°C имеет толщину от 10 до 200 мкм, предпочтительно от 20 до 150 мкм, еще более предпочтительно от 30 до 120 мкм.
9. Способ получения стеклянной или стеклокерамической основы, покрытой слоем эмали по одному из пп. 1-8, в котором:
(a) на по меньшей мере одну часть одной из сторон указанной основы наносят слой эмали, содержащей неорганические компоненты, в том числе по меньшей мере одну стеклофритту и по меньшей мере один пигмент, и органическую смолу в количестве 6-8,5% от веса неорганических компонентов, содержащую по меньшей мере одно соединение, выбранное из мономера, имеющего функциональность от 1 до 6, и ненасыщенного олигомера акрилатного типа,
(b) основу с покрытием сушат при температуре ниже 250°C, предпочтительно ниже 200°C.